(57)【要約】【課題】  軟質ポリウレタンフォーム自体の物性を損なうことなく、表面の摩擦抵抗を低減させることができるシート材を提供する。【解決手段】  シート材本体１１は、軟質ポリウレタンフォームをシート状に成形することにより得られる。軟質ポリウレタンフォームは、ポリオール、ポリイソシアネート、発泡剤、整泡剤及び触媒を含有するポリウレタン原料に対して、比重０．７〜１．０及び平均粒子径４０〜２００μmの粉体を、前記ポリオール１００質量部当り５〜１０質量部配合し、発泡及び硬化させて得られる。粉体としては、軟質ポリウレタンフォームのセルを形成する骨格の幅よりも大きいものが好ましい。シート材本体１１の接合面１２には表皮材１３がフレームラミネーション法によって接合され、シート材１０が形成される。【選択図】      図１
2005307005.tif 000002
【特許請求の範囲】
【請求項１】
ポリオール、ポリイソシアネート、発泡剤及び触媒を含有するポリウレタン原料に対して、比重０．７〜１．０及び平均粒子径４０〜２００μmの粉体を、前記ポリオール１００質量部当り５〜１０質量部配合し、発泡及び硬化させてなる軟質ポリウレタンフォームをシート状に成形してなるシート材本体を備えることを特徴とするシート材。
【請求項２】
前記粉体は、軟質ポリウレタンフォームのセルを形成する骨格の幅よりも大きいものである請求項１に記載のシート材。
【請求項３】
前記シート材本体の少なくとも片面には表皮材が接合されて積層構造をなすように構成されている請求項１又は請求項２に記載のシート材。
【請求項４】
前記シート材本体に対する表皮材の接合はフレームラミネーション法によるものである請求項３に記載のシート材。
【発明の詳細な説明】
【技術分野】
【０００１】
本発明は、例えば自動車の座席等に用いられるクッションの製造工程において、パッド材にカバーリングされる表皮として用いられる軟質ポリウレタンフォームのシート材に関するものである。
【背景技術】
【０００２】
従来、この種の表皮としては、通気性シート材の裏面に、ホットメルト接着剤を溶融させて散点状に塗布し、或は散点状の非塗布空間を残して塗布し、硬化させた接着剤層を設けた表皮材が知られている（例えば、特許文献１を参照）。この表皮材を前記接着剤層によってクッション本体に接着することにより表皮材付きクッションが得られる。しかし、このような表皮では通気性シート材を製作し、その裏面に後加工としてホットメルト接着剤による接着剤層を設けるための工程を必要とするため、煩雑であるうえに、製造コストも上昇するという問題があった。
【０００３】
そこで、シート材としてのポリウレタンフォーム自体に滑り性をもたせた技術が提案されている（例えば、特許文献２を参照）。すなわち、ポリウレタンフォームの原料となるポリオールとして、グラフト化されたポリマーポリオールが用いられ、得られたポリウレタンフォームにおいてグラフト部分がポリウレタンフォームの骨格の周囲に混在して良好な滑り性が発揮されている。
【特許文献１】特開２０００−１０７４７１号公報（第２頁）
【特許文献２】特開２００４−１０７９２号公報（第２頁及び第５頁）
【発明の開示】
【発明が解決しようとする課題】
【０００４】
ところが、特許文献２に記載のシート材は表面に良好な滑り性が発揮されるが、ポリウレタンフォーム自体がグラフト化されたポリオールによって硬くなり、クッション性が損なわれるという問題があった。
【０００５】
本発明は、このような従来技術に存在する問題点に着目してなされたものである。その目的とするところは、軟質ポリウレタンフォーム自体の物性を損なうことなく、表面の摩擦抵抗を低減させることができるシート材を提供することにある。
【課題を解決するための手段】
【０００６】
上記の目的を達成するために、請求項１に記載の発明のシート材は、ポリオール、ポリイソシアネート、発泡剤及び触媒を含有するポリウレタン原料に対して、比重０．７〜１．０及び平均粒子径４０〜２００μmの粉体を、前記ポリオール１００質量部当り５〜１０質量部配合し、発泡及び硬化させてなる軟質ポリウレタンフォームをシート状に成形してなるシート材本体を備えることを特徴とするものである。
【０００７】
請求項２に記載の発明のシート材は、請求項１に係る発明において、前記粉体は、軟質ポリウレタンフォームのセルを形成する骨格の幅よりも大きいものである。
請求項３に記載の発明のシート材は、請求項１又は請求項２に係る発明において、前記シート材本体の少なくとも片面には表皮材が接合されて積層構造をなすように構成されているものである。
【０００８】
請求項４に記載の発明のシート材は、請求項３に係る発明において、前記シート材本体に対する表皮材の接合はフレームラミネーション法によるものである。
【発明の効果】
【０００９】
本発明によれば、次のような効果を発揮することができる。
請求項１に記載の発明のシート材は、ポリオール、ポリイソシアネート、発泡剤及び触媒を含有するポリウレタン原料を発泡及び硬化させることによって得られる軟質ポリウレタンフォーム（軟質ポリウレタン樹脂発泡体）をシート状に成形してなるシート材本体により得られる。このため、シート材は軟質ポリウレタンフォームの物性により良好なクッション性を発揮することができる。更には、ポリウレタン原料に配合される特定の粉体が軟質ポリウレタンフォームの表面に存在することにより、シート材の表面における摩擦抵抗を低減させることができる。
【００１０】
請求項２に記載の発明のシート材によれば、粉体が軟質ポリウレタンフォームのセルを形成する骨格の幅よりも大きく、シート材の表面に確実に存在できるため、請求項１に係る発明の効果に加え、シート材の表面における摩擦抵抗を一層低減させることができる。
【００１１】
請求項３に記載の発明のシート材は、シート材本体の少なくとも片面に表皮材が接合されて積層構造をなすように構成されている。このため、請求項１又は請求項２に係る発明の効果に加え、シート材をシート材本体と表皮材との積層品として利用することができる。
【００１２】
請求項４に記載の発明のシート材によれば、請求項３に係る発明の効果に加え、シート材本体の表面に表皮材がフレームラミネーション法（火炎接合）によって容易に接合される。
【発明を実施するための最良の形態】
【００１３】
以下、本発明の実施形態について詳細に説明する。
本実施形態のシート材は、ポリオール、ポリイソシアネート、発泡剤及び触媒を含有するポリウレタン原料に対して、比重０．７〜１．０及び平均粒子径４０〜２００μmの粉体を、前記ポリオール１００質量部当り５〜１０質量部配合し、発泡及び硬化させてなる軟質ポリウレタンフォームをシート状に成形したシート材本体により構成されている。このシート材本体には表皮材がフレームラミネーション法によって接合され、縫製によってパッド材に対し縫い付けられる。この縫製の作業性を良くするために、シート材表面に良好な滑り性が求められる。
【００１４】
まず、ポリウレタン原料について説明する。
ポリオールとしては、ポリエステルポリオール又はポリエーテルポリオールが用いられる。ポリエステルポリオールは、アジピン酸、フタル酸等のポリカルボン酸を、エチレングリコール、ジエチレングリコール、プロピレングリコール、グリセリン等のポリオールと反応させることによって得られる縮合系ポリエステルポリオールのほか、ラクトン系ポリエステルポリオール及びポリカーボネート系ポリオールが挙げられる。
【００１５】
ポリエーテルポリオールは、ポリプロピレングリコール、ポリテトラメチレングリコール、それらの変性体等が挙げられる。シート材の表面には表皮材がフレームラミネーション法によって接合される。このとき、火炎によって表面が過度に溶融しないようにするため、ポリオールとしてポリエーテルポリオール単独又はポリエーテルポリオールを主成分とし、ポリエステルポリオールを含む混合物を用いることが望ましい。
【００１６】
ポリエステルポリオール又はポリエーテルポリオールと反応させるポリイソシアネートとしては、トリレンジイソシアネート（ＴＤＩ）、４,４−ジフェニルメタンジイソシアネート（ＭＤＩ）、１,５−ナフタレンジイソシアネート（ＮＤＩ）、トリフェニルメタントリイソシアネート、キシレンジイソシアネート、ヘキサメチレンジイソシアネート、ジシクロヘキシルメタンジイソシアネート（ＭＤＩ）、イソホロンジイソシアネート（ＩＰＤＩ）等が用いられる。
【００１７】
発泡剤はポリウレタン樹脂を発泡させて軟質ポリウレタンフォームとするためのもので、例えば水のほかペンタン、シクロペンタン、ヘキサン、シクロヘキサン、ジクロロメタン、炭酸ガス等が用いられる。
【００１８】
触媒はポリオールとポリイソシアネートとのウレタン化反応を促進するためのものであり、具体的にはＮ,Ｎ´,Ｎ´−トリメチルアミノエチルピペラジン、トリエチレンジアミン、ジメチルエタノールアミン等の３級アミン、オクチル酸スズ（スズオクトエート）等の有機金属化合物、酢酸塩、アルカリ金属アルコラート等が用いられる。その他必要に応じて、整泡剤、架橋剤、充填剤、安定剤、着色剤、難燃剤、可塑剤等が配合される。整泡剤としては、ドデシルベンゼンスルホン酸ナトリウム、ラウリル硫酸ナトリウム等のアニオン系界面活性剤、ポリエーテルシロキサン、フェノール系化合物等が用いられる。
【００１９】
次に、ポリウレタン原料に配合される粉体は、シート材の表面における摩擦抵抗を低減させるためのもので、比重０．７〜１．０及び平均粒子径４０〜２００μmのものである。係る粉体を形成する材料としては、例えばポリエチレン、ポリ塩化ビニル、ポリスチレン等の合成樹脂、セラミックス、短繊維等が挙げられる。これらの粉体は１種を単独で、又は必要により２種以上を組合せて用いることもできる。この粉体は軟質ポリウレタンフォームを製造する際の温度（例えば７０℃）で融解しないものが好ましい。このような粉体は、ポリウレタン原料のうちポリオール（標準的な比重は０．９６）に通常配合されて使用される。ポリオールはポリイソシアネートに比べて粘性が高いため、少量の粉体についての分散性が良いからである。
【００２０】
粉体の比重は、ポリウレタン原料中における粉体の分散性を向上させるために必要な特性である。また、粉体の平均粒子径は、得られる軟質ポリウレタンフォームのセル構造における骨格上に位置し、表面における摩擦抵抗を低減させる機能を発揮させるために必要な特性である。前記比重が０．７未満の場合にはポリウレタン原料中の粉体量が増加し、粘度が著しく高くなり、比重が１．０を越える場合には長時間保存すると粉体がポリウレタン原料中で沈降分離してしまい、いずれも場合にも分散性が悪くなる。平均粒子径４０μm未満の場合には、粉体が軟質ポリウレタンフォームのセルを形成する骨格の幅よりも小さく、粉体が表面に突出しなくなって表面における摩擦抵抗を低減させる機能を発揮させることができなくなる。一方、平均粒子径が２００μmを越える場合には、ポリウレタン原料中での粉体の分散性が低下する。
【００２１】
前記粉体の配合量は、前記ポリオール１００質量部当り５〜１０質量部である。粉体の配合量が５質量部未満の場合には、粉体の配合量が少なく、シート材の表面に存在する粉体量が少なくなって摩擦抵抗の低減効果が不足する。一方、１０質量部を越える場合には、過剰に配合された粉体によってフォーム全体の硬度が上昇し、クッション性が悪くなる。
【００２２】
シート材本体は、前記ポリウレタン原料を発泡及び硬化させて得られる軟質ポリウレタンフォームをシート状に成形することにより製造される。ポリオールとポリイソシアネートとのウレタン化反応を行なう場合には、ポリオールとポリイソシアネートとを直接反応させるワンショット法或はポリオールとポリイソシアネートとを事前に反応させて末端にイソシアネート基を有するプレポリマーを得、それにポリオールを反応させるプレポリマー法のいずれも採用される。ここで、軟質ポリウレタンフォームは、軟質品、硬質品、半硬質品に分けられるポリウレタンフォームの中で軟質品に相当し、かつＪＩＳ Ｋ６４００に基づく硬さが７０〜１５０Ｎで、圧縮残留歪が２〜５％のものをいう。硬さが７０Ｎ未満又は圧縮残留歪が２％未満の場合にはポリウレタンフォームが軟らかくなり過ぎ、硬さが１５０Ｎを越え又は圧縮残留歪が５％を越える場合にはポリウレタンフォームが硬くなり過ぎてクッション性が損なわれる。
【００２３】
軟質ポリウレタンフォームに形成されるセルには骨格があり、その骨格の幅は１０〜４０μｍ程度である。粉体は、シート材本体表面の摩擦抵抗を低減させるべく、軟質ポリウレタンフォームのセルを形成する骨格上に存在できるように、セルを形成する骨格の幅よりも大きいものが好ましい。
【００２４】
シート材本体の製造方法として具体的には例えば、常温、大気圧下で発泡させた後、加熱炉を通過させて加熱硬化させることにより軟質スラブフォームが得られる。この軟質スラブフォームをスライス（薄く切断）することによってシート材本体が製造される。更に、このシート材本体の表面に表皮材が公知の積層接着技術により接合されて積層構造が形成される。具体的には、シート材本体の表面に接着剤を塗布し、塗布面に表皮材を接着してゆく接着ラミネーション法や、シート材本体の表面に火炎を当てて表面部分を溶融させ、そこに表皮材を接合させるフレーム（火炎）ラミネーション法等が採用される。表皮材としては、布地、不織布、レザー等が用いられる。
【００２５】
さて、シート材を製造するときには、まずポリオール、ポリイソシアネート、発泡剤及び触媒を含有するポリウレタン原料に対して、比重０．７〜１．０及び平均粒子径４０〜２００μmの粉体を、前記ポリオール１００質量部当り５〜１０質量部配合して混合物を調製する。そして、この混合物を発泡及び硬化させることにより軟質ポリウレタンフォームが得られ、得られた軟質ポリウレタンフォームをシート状に成形することによってシート材本体が製造される。図１に示すように、シート材本体１１の接合面１２上に表皮材１３がフレームラミネーション法により接合されてシート材１０が形成される。シート材本体１１の接合面１２とは反対側の発泡体面１４には、前記粉体が発泡体のセル骨格上に位置してランダムに分散され、低摩擦性が発現されている。続いて、表皮材１３が接合されたシート材本体１１の発泡体面１４がミシン面１５上に置かれ、縫製によってパッド材に縫い付けられ、立体的に成形される。そして、自動車の座席用クッション材の表皮として利用される。
【００２６】
この縫製作業において、前述した粉体が軟質ポリウレタンフォームのセルを形成する骨格上に位置し、シート材１０の発泡体面１４に突出していることから、シート材１０の発泡体面１４に良好な滑り性が発揮される。
【００２７】
以上の実施形態によって発揮される効果について、以下に記載する。
・  実施形態のシート材１０は、ポリオール、ポリイソシアネート、発泡剤及び触媒を含有するポリウレタン原料を発泡及び硬化させることによって得られる軟質ポリウレタンフォームをシート状に成形してなるシート材本体１１により得られる。このため、シート材１０は軟質ポリウレタンフォームの物性に基づいて良好なクッション性を発揮することができる。更に、ポリウレタン原料には比重０．７〜１．０及び平均粒子径４０〜２００μmの粉体が、ポリオール１００質量部当り５〜１０質量部配合される。
【００２８】
従って、ポリウレタン原料に配合される前記粉体が軟質ポリウレタンフォームの発泡体面１４に存在することにより、シート材１０の発泡体面１４における摩擦抵抗を低減させることができる。その結果、縫製によりシート材１０の発泡体面１４をパッド材に賦形するときの作業性を向上させることができる。
【００２９】
・  また、前記粉体は、軟質ポリウレタンフォームのセルを形成する骨格の幅よりも大きく設定されている。このため、粉体が軟質ポリウレタンフォームのセルを形成する骨格上に存在でき、すなわちシート材１０の発泡体面１４に確実に存在できるため、シート材１０の発泡体面１４における摩擦抵抗を一層低減させることができる。
【００３０】
・  シート材１０は、シート材本体１１の少なくとも片面に表皮材１３が接合されて積層構造をなすように構成される。このため、シート材１０をシート材本体１１と表皮材１３との積層品として各種用途に利用することができる。
【００３１】
・  更に、シート材本体１１の接合面１２には表皮材１３がフレームラミネーション法によって接合されている。この場合、軟質ポリウレタンフォームの接合面１２が溶融され、シート材本体１１の接合面１２に表皮材１３が容易に接合される。
【実施例】
【００３２】
以下に、実施例及び比較例を挙げて、前記実施形態を更に具体的に説明する。
（実施例１〜４）
表１に示すポリオール、ポリイソシアネート、発泡剤、整泡剤及び触媒よりなるポリウレタン原料に粉体を混合して混合物を調製した。この混合物を用いて常温、大気圧下で発泡させた後、加熱炉を通過させて加熱硬化させることにより軟質スラブフォームを得た。得られた軟質スラブフォームをスライスすることによってシート材本体１１を製造した。このシート材本体１１について、密度、硬さ、圧縮残留歪、静摩擦係数及び動摩擦係数を以下の測定方法に従って測定した。それらの結果を表１に示した。表１における略号は次の意味を表す。
（測定方法）
密度（kg／m3）、硬さ（Ｎ）及び圧縮残留歪（％）：  ＪＩＳ Ｋ６４００に準じて行った。
【００３３】
静摩擦係数及び動摩擦係数：  ＪＩＳ Ｋ７１２５に準じて行った。
（略号）
ポリエーテルポリオール Ｌ５０：  三井武田ケミカル（株）製、水酸基価５８（mgＫＯＨ／ｇ）
ポリマーポリオール：  旭硝子（株）製、エクセノール９４１、アクリロニトリルとスチレンの共重合体に基づくポリオール、固形分４０質量％
シリコーン整泡剤 Ｆ６５０：  信越化学工業（株）製
オクチル酸第１スズ ＭＲＨ１１０：  城北化学工業（株）製
ポリイソシアネート Ｔ−８０：  日本ポリウレタン工業（株）製
粉体１：  水酸化アルミニウム（平均粒子径５５μｍ、比重２．４２）、昭和電工（株）製、ハイジライト Ｈ１０
粉体２：  ポリエチレンパウダー（平均粒子径１０μｍ、比重０．９６）
粉体３：  ポリエチレンパウダー（平均粒子径２５０μｍ、比重０．９６）
粉体４：  ポリエチレンパウダー（平均粒子径４０μｍ、比重０．９６）
粉体５：  ポリエチレンパウダー（平均粒子径１２５μｍ、比重０．９６）
粉体６：  中空セラミックス（平均粒子径１７５μｍ、比重０．７５）、太平洋セメント（株）製、イースファイヤー ＳＬ−３００、アルミナ４０質量％、シリカ６０質量％
【００３４】
【表１】
2005307005.tif 000003
表１に示したように、実施例１〜４では静摩擦係数が２．４５以下及び動摩擦係数が２．２３以下で、良好な滑り性が得られた。更には、各シート材１０は密度、硬さ及び圧縮残留歪が適当で良好なクッション性を有していた。
（比較例１〜４）
粉体を含まず、硬さの硬い従来品の例（比較例１）、フレームラミネーション可能な軟質ポリウレタンフォームよりなるシート材の例（比較例２）、粉体として比重の大きい水酸化アルミニウムを配合した例（比較例３）及び粉体として平均粒子径の小さいポリエチレンパウダーを配合した例（比較例４）を示す。その他のポリウレタン原料は、実施例１〜４と同様である。そして、実施例１〜４と同様にしてシート材を製造し、それらのシート材について、密度、硬さ、圧縮残留歪、静摩擦係数及び動摩擦係数を測定し、それらの結果を表２に示した。
【００３５】
【表２】
2005307005.tif 000004
表２に示したように、比較例１ではシート材が硬くなり過ぎると共に、静摩擦係数及び動摩擦係数とも高く、滑り性の悪い結果であった。比較例２では粉体が含まれていないことから、静摩擦係数及び動摩擦係数とも最も高い結果であった。比較例３においても、静摩擦係数及び動摩擦係数は高い結果であった。これは、配合した粉体の比重が大きいため、ポリウレタンの混合物中における粉体の分散性が悪かったものと考えられる。比較例４においても静摩擦係数及び動摩擦係数とも高い結果であった。これは、配合した粉体の平均粒子径が小さいため、軟質ポリウレタンフォームのセル骨格から突出する粉体の割合が少なかったものと推測される。
（比較例５〜８）
粉体として平均粒子径の大きいポリエチレンパウダーを配合した例（比較例５）、粉体としてポリエチレンパウダーの配合量の少ない例（比較例６及び比較例７）及び粉体としてポリエチレンパウダーの配合量の多い例（比較例８）を示す。その他のポリウレタン原料は、実施例１〜４と同様である。そして、実施例１〜４と同様にしてシート材を製造し、それらのシート材について、密度、硬さ、圧縮残留歪、静摩擦係数及び動摩擦係数を測定し、それらの結果を表３に示した。
【００３６】
【表３】
2005307005.tif 000005
表３に示したように、比較例５では静摩擦係数及び動摩擦係数とも高い結果であった。これは、配合した粉体の平均粒子径が大きいため、粉体の分散性が悪くなったものと推測される。比較例６及び比較例７では静摩擦係数及び動摩擦係数とも高い結果であった。これは、配合した粉体の含有量が少なかったためと考えられる。比較例８においては、軟質ポリウレタンフォームが若干硬くなると共に、静摩擦係数及び動摩擦係数とも充分に低下しなかった。その理由は、粉体の含有量が高いため、原料が増粘し、軟質ポリウレタンフォームの成形性が損なわれ、良好な軟質ポリウレタンフォームが得られないためと考えられる。
【００３７】
尚、本実施形態は、次のように変更して具体化することも可能である。
・  シート材本体１１は、移動する上下２枚の離型フィルム間にポリウレタン原料と粉体とを混合した混合物を供給し、常温で発泡させた後に加熱して硬化させ、離型シートを剥離することによって製造することもできる。
【００３８】
・  前記粉体は、イソシアネート基と反応しないものである場合には、ポリイソシアネートに配合することもできる。
・  シート材本体１１の接合面１２に表皮材１３を接合するために接着剤を用いることも可能である。
【００３９】
・  シート材本体１１の両面に表皮材１３を接合することも可能である。
・  シート材１０は、自動車の座席用クッション材のほか、天井材等の自動車内装材の表皮、家庭用のソファー、ベッド、マットレス等の表皮等として使用することもできる。
【００４０】
・  前記粉体を軟質ポリウレタンフォームのセルの骨格に結合させるために、少量のバインダーを配合することもできる。バインダーとして具体的にはエチレン−ビニルアルコール共重合体、ポリビニルアルコール、ポリアクリル酸ナトリウム等が挙げられる。
【００４１】
更に、前記実施形態より把握できる技術的思想について以下に記載する。
・  前記ポリオールは、ポリエーテルポリオールである請求項１から請求項４のいずれか一項に記載のシート材。このように構成した場合には、シート材の表面に表皮材をフレームラミネーション法によって接合するとき、火炎によって表面が過度に溶融しないようにすることができる。
【００４２】
・  前記軟質ポリウレタンフォームは、ＪＩＳ Ｋ６４００に基づく硬さが７０〜１５０Ｎで、圧縮残留歪が２〜５％のものである請求項１から請求項４のいずれか一項に記載のシート材。このように構成した場合には、シート材にクッション性等の軟質ポリウレタンフォームに基づく特性を発揮させることができる。
【００４３】
・  ポリオール、ポリイソシアネート、発泡剤及び触媒を含有するポリウレタン原料に対して、比重０．７〜１．０及び平均粒子径４０〜２００μmの粉体を、前記ポリオール１００質量部当り５〜１０質量部配合し、常温、大気圧下で発泡させた後、加熱硬化させて軟質ポリウレタンフォームのスラブフォームを製造し、該スラブフォームをスライスすることを特徴とする請求項１に記載のシート材の製造方法。この製造方法によれば、請求項１に係る発明の効果を奏するシート材を容易に製造することができる。
【図面の簡単な説明】
【００４４】
【図１】実施形態において、シート材本体上に表皮材を接合した状態を示す断面図。
【符号の説明】
【００４５】
１０…シート材、１１…シート材本体、１３…表皮材。
【図１】
2005307005.tif 000006